(57)【要約】【課題】シートを切断するときに、シートの切断端部の損傷を防止しつつ、シートの切断端部のタレを防止することのできるシートの製造方法を提供すること。【解決手段】枚葉シート１８の製造方法は、粒子と樹脂成分とを含有する積層シート１０を作製する工程、および、積層シート１０を切断する切断工程を備え、切断工程では、積層シート１０を所定温度Ｔに加熱しながら、１００ｍｍ／秒以下の切断速度Ｖで、積層シート１０を切断し、所定温度Ｔは、引張貯蔵弾性率Ｅ’から得られる軟化開始温度ＳＰ以上、ガラス転移温度Ｔｇ以下である。【選択図】図２
2015062966.tif 000002
【特許請求の範囲】
【請求項１】
粒子と樹脂成分とを含有するシートを作製するシート作製工程、および、
前記シートを切断する切断工程を備え、
前記切断工程では、前記シートを所定温度に加熱しながら、１００ｍｍ／秒以下の切断速度で、前記シートを切断し、
前記所定温度は、周波数１Ｈｚ、昇温速度１０℃／分、温度範囲−１０〜６５℃の条件における前記シートの動的粘弾性測定で得られる引張貯蔵弾性率Ｅ’から得られる軟化開始温度以上、前記動的粘弾性測定で得られるｔａｎδのピーク値として得られるガラス転移温度以下であることを特徴とする、シートの製造方法。
【請求項２】
前記所定温度における前記シートの引張貯蔵弾性率Ｅ’は、１．０×１０８Ｐａ以上、１．５×１０９Ｐａ以下であることを特徴とする、請求項１に記載のシートの製造方法。
【請求項３】
前記切断速度が、１ｍｍ／秒以上であることを特徴とする、請求項１または２に記載のシートの製造方法。
【発明の詳細な説明】
【技術分野】
【０００１】
本発明は、シートの製造方法、詳しくは、粒子と樹脂成分とを含有するシートを切断するシートの製造方法に関する。
【背景技術】
【０００２】
従来、粒子と樹脂成分とを含有する組成物から、それらを含有するシートを製造する方法が種々検討されている。
【０００３】
例えば、無機粒子および樹脂を含有する保護部材を有するシート状の積層体（シート）を、金型によって打ち抜いて切断する方法が提案されている（例えば、下記特許文献１参照。）。
【先行技術文献】
【特許文献】
【０００４】
【特許文献１】特開２００３−２０５５５７号公報
【発明の概要】
【発明が解決しようとする課題】
【０００５】
しかるに、特許文献１の方法では、シートを切断するときに、シートの切断端部に割れを生じる場合がある。
【０００６】
一方、シートを円滑に切断するために、加熱することも検討されるが、そのような場合には、シートの切断端部が下方に向かって垂れる（下垂する、つまり、タレを生じる）不具合がある。
【０００７】
本発明の目的は、シートを切断するときに、シートの切断端部の損傷を防止しつつ、シートの切断端部のタレを防止することのできるシートの製造方法を提供することにある。
【課題を解決するための手段】
【０００８】
上記目的を達成するために、本発明のシートの製造方法は、粒子と樹脂成分とを含有するシートを作製するシート作製工程、および、前記シートを切断する切断工程を備え、前記切断工程では、前記シートを所定温度に加熱しながら、１００ｍｍ／秒以下の切断速度で、前記シートを切断し、前記所定温度は、周波数１Ｈｚ、昇温速度１０℃／分、温度範囲−１０〜６５℃の条件における前記シートの動的粘弾性測定で得られる引張貯蔵弾性率Ｅ’から得られる軟化開始温度以上、前記動的粘弾性測定で得られるｔａｎδのピーク値として得られるガラス転移温度以下であることを特徴としている。
【０００９】
この方法によれば、切断工程では、シートを所定温度に加熱しながら、特定の切断速度で、シートを切断し、所定温度は、引張貯蔵弾性率Ｅ’から得られる軟化開始温度以上、ｔａｎδのピーク値として得られるガラス転移温度以下であるので、シートの切断端部の損傷を防止しながら、切断端部のタレを防止することができる。
【００１０】
また、本発明のシートの製造方法では、前記所定温度における前記シートの引張貯蔵弾性率Ｅ’は、１．０×１０８Ｐａ以上、１．５×１０９Ｐａ以下であることが好適である。
【００１１】
切断工程の所定温度Ｔにおける引張貯蔵弾性率Ｅ’は、１．０×１０８Ｐａ以上、１．５×１０９Ｐａ以下であるので、シートの切断端部の損傷を防止しながら、シートの切断端部のタレを防止することができる。
【００１２】
また、本発明のシートの製造方法では、前記切断速度が、１ｍｍ／秒以上であることが好適である。
【００１３】
この方法では、切断速度が、１ｍｍ／秒以上であるので、切断工程を短縮することができ、そのため、シートを効率よく製造することができる。
【発明の効果】
【００１４】
本発明のシートの製造方法によれば、シートの切断端部の損傷を防止しながら、切断端部のタレを防止することができる。
【図面の簡単な説明】
【００１５】
【図１】図１は、本発明の製造方法に使用するシート製造装置の一実施形態の一部切欠平面図を示す。
【図２】図２は、図１の側断面図を示す。
【図３】図３は、図１の部分拡大図を示す。
【図４】図４は、図１に示すギヤ構造体の１対のギヤの分解斜視図を示す。
【図５】図５は、図１に示す１対のギヤの噛み合いを説明する側断面図であり、図５Ａは、第１ギヤの斜歯の凸面の下流側端部と、第２ギヤの斜歯の凹面の下流側端部とが噛み合う状態、図５Ｂは、第１ギヤの斜歯の凸面の途中部と、第２ギヤの斜歯の凹面の途中部とが噛み合う状態、図５Ｃは、第１ギヤの斜歯の凸面の上流側端部と、第２ギヤの斜歯の凹面の上流側端部とが噛み合う状態を示す。
【図６】図６は、図１の第１ギヤをケーシングの上側面から見たときの展開図を示す。
【図７】図７は、図１の切断部付近の部分拡大平面図であり、図７Ａは、チャッキングアームが切断部付近でシートを把持している状態、図７Ｂは、チャッキングアームが積層シートを搬送方向下流側に移動している状態を示す。
【図８】図８は、図１の収容ケース付近の部分拡大側断面図であり、図８Ａは、枚葉シートが、搬送コンベアの上側に位置する状態、図８Ｂは、枚葉シートが、可動体上に移動し始める状態、図８Ｃは、枚葉シートが、可動体上に移動している状態、図８Ｄは、枚葉シートが、収容ケースに収容される状態を示す。
【図９】図９は、図１に示すシート製造装置の切断機（トムソン刃）の拡大側面図を示す。
【図１０】図１０は、シート製造装置の変形例における片刃のトムソン刃の拡大側面図を示す。
【図１１】図１１は、シート製造装置の変形例における２段傾斜状の傾斜面を有するトムソン刃の拡大側面図を示す。
【図１２】図１２は、実施例１の枚葉シートの切断端部のＳＥＭ写真の画像処理図を示す。
【図１３】図１３は、実施例３の枚葉シートの切断端部のＳＥＭ写真の画像処理図を示す。
【図１４】図１４は、比較例１の枚葉シートの切断端部のＳＥＭ写真の画像処理図を示す。
【図１５】図１５は、比較例６の枚葉シートの切断端部のＳＥＭ写真の画像処理図であり、図１５Ａは、割れが生じた切断端部、図１５Ｂは、欠けが生じた切断端部を示す。
【図１６】図１６は、比較例２２の枚葉シートの切断端部のＳＥＭ写真の画像処理図を示す。
【図１７】図１７は、比較例２４の枚葉シートの切断端部のＳＥＭ写真の画像処理図を示す。
【図１８】図１８は、実施例２２の枚葉シートの切断端部のＳＥＭ写真の画像処理図を示す。
【図１９】図１９は、実施例２８の枚葉シートの切断端部のＳＥＭ写真の画像処理図を示す。
【図２０】図２０は、粒子の配合割合が７９体積％である圧延シートの動的粘弾性測定のスペクトルを示す。
【発明を実施するための形態】
【００１６】
本発明のシートの製造方法は、粒子と樹脂成分とを含有するシートを作製するシート作製工程、および、シートを切断する切断工程を備える。
【００１７】
粒子は、粉体、粒体、粉粒体、粉末を含んでおり、粒子を形成する材料としては、例えば、無機材料、有機材料などが挙げられる。好ましくは、無機材料が挙げられる。
【００１８】
無機材料としては、例えば、炭化物、窒化物、酸化物、炭酸塩、硫酸塩、金属、粘土鉱物、炭素系材料などが挙げられる。
【００１９】
炭化物としては、例えば、炭化ケイ素、炭化ホウ素、炭化アルミニウム、炭化チタン、炭化タングステンなどが挙げられる。
【００２０】
窒化物としては、例えば、窒化ケイ素、窒化ホウ素（ＢＮ）、窒化アルミニウム（ＡｌＮ）、窒化ガリウム、窒化クロム、窒化タングステン、窒化マグネシウム、窒化モリブデン、窒化リチウムなどが挙げられる。
【００２１】
酸化物としては、例えば、酸化ケイ素（シリカ。球状溶融シリカ粉末、破砕溶融シリカ粉末などを含む。）、酸化アルミニウム（アルミナ、Ａｌ２Ｏ３）、酸化マグネシウム（マグネシア）、酸化チタン、酸化セリウム、酸化鉄、酸化ベリリウムなどが挙げられる。さらに、酸化物として、金属イオンがドーピングされている、例えば、酸化インジウムスズ、酸化アンチモンスズが挙げられる。
【００２２】
炭酸塩としては、例えば、炭酸カルシウムなどが挙げられる。
【００２３】
硫酸塩としては、例えば、硫酸カルシウム（石膏）などが挙げられる。
【００２４】
金属としては、例えば、銅（Ｃｕ）、銀、金、ニッケル、クロム、鉛、亜鉛、錫、鉄、パラジウム、または、それらの合金（はんだなど）が挙げられる。
【００２５】
粘土鉱物としては、例えば、モンモリロン石、マグネシアンモンモリロン石、テツモンモリロン石、テツマグネシアンモンモリロン石、バイデライト、アルミニアンバイデライト、ノントロン石、アルミニアンノントロナイト、サポー石、アルミニアンサポー石、ヘクトライト、ソーコナイト、スチーブンサイトなどが挙げられる。
【００２６】
炭素系材料としては、例えば、カーボンブラック、黒鉛、ダイヤモンド、フラーレン、カーボンナノチューブ、カーボンナノファイバー、ナノホーン、カーボンマイクロコイル、ナノコイルなどが挙げられる。
【００２７】
また、材料として、特定物性を有する材料も挙げられ、熱伝導性材料（例えば、炭化物、窒化物、酸化物および金属から選択される熱伝導性材料、具体的には、ＢＮ、ＡｌＮ、Ａｌ２Ｏ３など）、電気伝導性材料（例えば、金属、炭素系材料から選択される電気伝導性材料、具体的には、Ｃｕなど）、絶縁材料（例えば、窒化物、酸化物など、具体的には、ＢＮ、シリカなど）、磁性材料（例えば、酸化物、金属、具体的には、フェライト（軟質磁性フェライト、硬質磁性）、鉄など）なども挙げられる。特定物性を有する材料は、上記で例示した材料と重複してもよい。
【００２８】
なお、熱伝導性材料の熱伝導率は、例えば、１０Ｗ／ｍ・Ｋ以上、好ましくは、３０Ｗ／ｍ・Ｋ以上であり、また、例えば、２０００Ｗ／ｍ・Ｋ以下である。
【００２９】
また、電気伝導性材料の電気伝導率は、例えば、１０６Ｓ／ｍ以上、好ましくは、１０８Ｓ／ｍ以上、通常、１０１０Ｓ／ｍ以下である。
【００３０】
また、絶縁材料の体積抵抗は、１×１０１０Ω・ｃｍ以上、好ましくは、１×１０１２Ω・ｃｍ以上であり、また、例えば、１×１０２０Ω・ｃｍ以下である。
【００３１】
また、磁性材料の透磁率（波長２．４５ＧＨｚにおけるμ’’）は、例えば、０．１〜１０である。
【００３２】
また、粒子の形状は、特に限定されず、例えば、板状、鱗片状、粒子状（不定形状）、球形状などが挙げられる。好ましくは、粒子状、球形状が挙げられ、より好ましくは、球形状が挙げられる。
【００３３】
粒子の最大長さの平均値（球形状である場合には、平均粒子径）は、例えば、０．１μｍ以上、好ましくは、１μｍ以上であり、また、例えば、１０００μｍ以下、好ましくは、１００μｍ以下である。
【００３４】
また、粒子のアスペクト比は、例えば、２以上、好ましくは、１０以上であり、また、例えば、１００００以下、好ましくは、５０００以下である。
【００３５】
また、粒子の比重は、例えば、０．１ｇ／ｃｍ３以上、好ましくは、０．２ｇ／ｃｍ３以上であり、また、例えば、２０ｇ／ｃｍ３以下、好ましくは、１０ｇ／ｃｍ３以下である。
【００３６】
これら粒子は、単独使用または２種類以上併用することができる。
【００３７】
樹脂成分は、粒子を分散できるもの、つまり、粒子が分散される分散媒体（マトリックス）であって、絶縁成分を含有し、例えば、熱硬化性樹脂成分、熱可塑性樹脂成分などの樹脂成分が挙げられる。
【００３８】
熱硬化性樹脂成分としては、例えば、エポキシ樹脂、熱硬化性ポリイミド、ユリア樹脂、メラミン樹脂、不飽和ポリエステル樹脂、ジアリルフタレート樹脂、シリコーン樹脂、熱硬化性ウレタン樹脂などが挙げられる。
【００３９】
熱可塑性樹脂成分としては、例えば、アクリル樹脂、ポリオレフィン（例えば、ポリエチレン、ポリプロピレン、エチレン−プロピレン共重合体など）、ポリ酢酸ビニル、エチレン−酢酸ビニル共重合体、ポリ塩化ビニル、ポリスチレン、ポリアクリロニトリル、ポリアミド、ポリカーボネート、ポリアセタール、ポリエチレンテレフタレート、ポリフェニレンオキシド、ポリフェニレンスルフィド、ポリスルホン、ポリエーテルスルホン、ポリエーテルエーテルケトン、ポリアリルスルホン、熱可塑性ポリイミド、熱可塑性ウレタン樹脂、ポリアミノビスマレイミド、ポリアミドイミド、ポリエーテルイミド、ビスマレイミドトリアジン樹脂、ポリメチルペンテン、フッ化樹脂、液晶ポリマー、オレフィン−ビニルアルコール共重合体、アイオノマー、ポリアリレート、アクリロニトリル−エチレン−スチレン共重合体、アクリロニトリル−ブタジエン−スチレン共重合体、アクリロニトリル−スチレン共重合体などが挙げられる。
【００４０】
これら樹脂成分は、単独使用または２種類以上併用することができる。
【００４１】
樹脂成分のうち、熱硬化性樹脂成分として、好ましくは、エポキシ樹脂が挙げられ、また、熱可塑性樹脂成分として、好ましくは、アクリル樹脂が挙げられる。
【００４２】
エポキシ樹脂は、常温において、液状、半固形状および固形状のいずれかの形態である。
【００４３】
具体的には、エポキシ樹脂としては、例えば、ビスフェノール型エポキシ樹脂（例えば、ビスフェノールＡ型エポキシ樹脂、ビスフェノールＦ型エポキシ樹脂、ビスフェノールＳ型エポキシ樹脂、水素添加ビスフェノールＡ型エポキシ樹脂、ダイマー酸変性ビスフェノール型エポキシ樹脂など）、ノボラック型エポキシ樹脂、ナフタレン型エポキシ樹脂、フルオレン型エポキシ樹脂（例えば、ビスアリールフルオレン型エポキシ樹脂など）、トリフェニルメタン型エポキシ樹脂（例えば、トリスヒドロキシフェニルメタン型エポキシ樹脂など）などの芳香族系エポキシ樹脂、例えば、トリエポキシプロピルイソシアヌレート、ヒダントインエポキシ樹脂などの含窒素環エポキシ樹脂、例えば、脂肪族系エポキシ樹脂、脂環式エポキシ樹脂、グリシジルエーテル型エポキシ樹脂、グリシジルアミン型エポキシ樹脂などが挙げられる。
【００４４】
これらエポキシ樹脂は、単独使用または２種以上併用することができる。
【００４５】
エポキシ樹脂のエポキシ当量は、例えば、１００〜１０００ｇ／ｅｑ．、好ましくは、１８０〜７００ｇ／ｅｑ．である。また、エポキシ樹脂が、常温固形状である場合には、軟化点が、例えば、２０〜９０℃である。
【００４６】
また、エポキシ樹脂には、例えば、硬化剤および硬化促進剤を含有させて、エポキシ樹脂組成物として調製することができる。
【００４７】
硬化剤は、加熱によりエポキシ樹脂を硬化させることができる潜在性硬化剤（エポキシ樹脂硬化剤）であって、例えば、フェノール化合物、アミン化合物、酸無水物化合物、アミド化合物、ヒドラジド化合物、イミダゾリン化合物などが挙げられる。また、上記の他に、ユリア化合物、ポリスルフィド化合物なども挙げられる。
【００４８】
フェノール化合物は、フェノール樹脂を含み、例えば、フェノールとホルムアルデヒドとを酸性触媒下で縮合させて得られるノボラック型フェノール樹脂、例えば、フェノールとジメトキシパラキシレンまたはビス（メトキシメチル）ビフェニルから合成されるフェノール・アラルキル樹脂、例えば、ビフェニル・アラルキル樹脂、例えば、ジシクロペンタジエン型フェノール樹脂、例えば、クレゾールノボラック樹脂、例えば、レゾール樹脂などが挙げられる。
【００４９】
アミン化合物としては、例えば、エチレンジアミン、プロピレンジアミン、ジエチレントリアミン、トリエチレンテトラミンなどのポリアミン、または、これらのアミンアダクトなど、例えば、メタフェニレンジアミン、ジアミノジフェニルメタン、ジアミノジフェニルスルホンなどが挙げられる。
【００５０】
酸無水物化合物としては、例えば、無水フタル酸、無水マレイン酸、テトラヒドロフタル酸無水物、ヘキサヒドロフタル酸無水物、４−メチル−ヘキサヒドロフタル酸無水物、メチルナジック酸無水物、ピロメリット酸無水物、ドデセニルコハク酸無水物、ジクロロコハク酸無水物、ベンゾフェノンテトラカルボン酸無水物、クロレンディック酸無水物などが挙げられる。
【００５１】
アミド化合物としては、例えば、ジシアンジアミド、ポリアミドなどが挙げられる。  
【００５２】
ヒドラジド化合物としては、例えば、アジピン酸ジヒドラジドなどが挙げられる。
【００５３】
イミダゾリン化合物としては、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【００５４】
これら硬化剤は、単独使用または２種類以上併用することができる。
【００５５】
硬化促進剤は、硬化触媒であって、例えば、２−フェニルイミダゾール、２−メチルイミダゾール、２−エチル−４−メチルイミダゾール、２−フェニル−４−メチル−５−ヒドロキシメチルイミダゾールなどのイミダゾール化合物、例えば、トリエチレンジアミン、トリ−２，４，６−ジメチルアミノメチルフェノールなどの３級アミン化合物、例えば、トリフェニルホスフィン、テトラフェニルホスホニウムテトラフェニルボレート、テトラ−ｎ−ブチルホスホニウム−ｏ，ｏ−ジエチルホスホロジチオエートなどのリン化合物、例えば、４級アンモニウム塩化合物、例えば、有機金属塩化合物、例えば、それらの誘導体などが挙げられる。これら硬化促進剤は、単独使用または２種類以上併用することができる。
【００５６】
エポキシ樹脂組成物における硬化剤の配合割合は、エポキシ樹脂１００質量部に対して、例えば、０．５〜２００質量部、好ましくは、１〜１５０質量部であり、硬化促進剤の配合割合は、例えば、０．１〜１０質量部、好ましくは、０．２〜５質量部である。また、硬化剤がフェノール樹脂を含有する場合には、エポキシ樹脂組成物において、エポキシ樹脂のエポキシ基１モルに対して、フェノール樹脂の水酸基が、例えば、０．５〜２．０モル、好ましくは、０．８〜１．２モルとなるように調整される。
【００５７】
上記した硬化剤および／または硬化促進剤は、必要により、溶媒により溶解および／または分散された溶媒溶液および／または溶媒分散液として調製して用いることができる。
【００５８】
溶媒としては、例えば、アセトン、メチルエチルケトン（ＭＥＫ）などケトン、例えば、酢酸エチルなどのエステル、例えば、Ｎ，Ｎ−ジメチルホルムアミドなどのアミドなどの有機溶媒などが挙げられる。また、溶媒として、例えば、水、例えば、メタノール、エタノール、プロパノール、イソプロパノールなどのアルコールなどの水系溶媒も挙げられる。
【００５９】
アクリル樹脂は、アクリルゴムを含み、具体的には、（メタ）アクリル酸アルキルエステルを含むモノマーの重合により得られる。
【００６０】
（メタ）アクリル酸アルキルエステルは、メタクリル酸アルキルエステルおよび／またはアクリル酸アルキルエステルであって、例えば、（メタ）アクリル酸メチル、（メタ）アクリル酸エチル、（メタ）アクリル酸ブチル、（メタ）アクリル酸ヘキシル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ラウリル、（メタ）アクリル酸トリデシル、（メタ）アクリル酸テトラデシル、（メタ）アクリル酸オクタデシル、（メタ）アクリル酸オクタドデシルなどの、アルキル部分が炭素数３０以下の直鎖状または分岐状の（メタ）アクリル酸アルキルエステルが挙げられ、好ましくは、アルキル部分が炭素数１〜１８の直鎖状の（メタ）アクリル酸アルキルエステルが挙げられる。
【００６１】
これら（メタ）アクリル酸アルキルエステルは、単独使用または２種以上併用することができる。
【００６２】
（メタ）アクリル酸アルキルエステルの配合割合は、モノマーに対して、例えば、５０質量％以上、好ましくは、７５質量％以上であり、例えば、９９質量％以下である。
【００６３】
モノマーは、（メタ）アクリル酸アルキルエステルと重合可能な共重合性モノマーを含むこともできる。
【００６４】
共重合性モノマーは、ビニル基を含有し、例えば、（メタ）アクリロニトリルなどのシアノ基含有ビニルモノマー、例えば、（メタ）アクリル酸グリシジルなどのグリシジル基含有ビニルモノマー（エポキシ基含有ビニルモノマー）例えば、スチレンなどの芳香族ビニルモノマーなどが挙げられる。
【００６５】
共重合性モノマーの配合割合は、モノマーに対して、例えば、５０質量％以下、好ましくは、２５質量％以下であり、例えば、１質量％以上である。
【００６６】
これら共重合性モノマーは、単独または２種以上併用することができる。
【００６７】
共重合性モノマーがシアノ基含有ビニルモノマーおよび／またはエポキシ基含有ビニルモノマーである場合には、得られるアクリル樹脂は、主鎖の末端または途中に結合するエポキシ基および／またはシアノ基などの官能基が導入された、官能基変性アクリル樹脂（具体的には、シアノ変性アクリル樹脂、エポキシ変性アクリル樹脂、シアノ・エポキシ変性アクリル樹脂）とされる。
【００６８】
樹脂成分（熱硬化性樹脂成分を含有する場合には、熱硬化性樹脂成分がＡステージ状態である樹脂成分）の８０℃における溶融粘度は、例えば、１０ｍＰａ・ｓ以上、好ましくは、５０ｍＰａ・ｓ以上であり、また、例えば、１００００ｍＰａ・ｓ以下である。
【００６９】
また、樹脂成分の軟化温度（環球法）は、例えば、８０℃以下、好ましくは、７０℃以下であり、また、例えば、２０℃以上、好ましくは、３５℃以上である。
【００７０】
具体的には、粒子および樹脂成分の配合割合は、圧延シート７における粒子の体積割合が、例えば、３０体積％を超過し、好ましくは、３５体積％以上、好ましくは、４０体積％以上、より好ましくは、６０体積％以上、さらに好ましくは、７０体積％以上であり、例えば、９８体積％以下、好ましくは、９５体積％以下となるように、設定される。
【００７１】
粒子および樹脂成分の質量基準の配合割合は、上記した圧延シート７における粒子の体積割合となるように、設定される。
【００７２】
なお、樹脂成分には、上記した各成分（重合物）の他に、例えば、ポリマー前駆体（例えば、オリゴマーを含む低分子量ポリマーなど）、および／または、モノマーが含まれる。
【００７３】
これら樹脂成分は、単独使用また併用することができる。
【００７４】
次に、本発明のシートの製造方法の一実施形態である、枚葉シート１８の製造方法を実施するためのシート製造装置について、図１〜図９を参照して説明する。
【００７５】
なお、図２において、紙面上側を上側（第１方向一方側）、紙面下側を下側（第１方向他方側）とし、また、紙面右側を前側（第１方向に対して直交する第２方向一方側）、紙面左側を後側（第２方向他方側）とし、さらに、紙面手前側を左側（第１方向および第２方向に対して直交する第３方向一方側）とし、また、紙面奥側を右側（第３方向他方側）として、方向矢印で示して説明する。また、図２において、上側は、シート（積層シート、後述）の切断方向上流側であり、下側は、シートの切断方向下流側であり、また、後側は、シート（積層シート）の搬送方向上流側であり、前側は、シート（積層シート）の搬送方向下流側であり、さらに、右側は、１対のギヤ（後述）の回転軸線方向一方側であり、左側は、回転軸線方向他方側である。図２以外の図面の方向については、図２で説明する方向に準じる。
【００７６】
図１および図２において、シート製造装置１は、後述する粒子と樹脂成分を含有する組成物から積層シート１０を製造し、かかる積層シート１０を切断して、枚葉シート１８を収容するように構成されている。シート製造装置１は、作製部２１と、切断部３と、収容部６とを備えている。作製部２１と切断部３と収容部６とは、シート製造装置１において、直列に整列配置されている。つまり、シート製造装置１は、後述する組成物またはシートを直線状に搬送するように、構成されている。
【００７７】
作製部２１は、組成物（後述）から積層シート１０を製造するように構成されており、シート製造装置１の後側に設けられている。作製部２１は、混練押出機２と、ギヤ構造体４と、シート形成部５と、張力調整部２０とを備えている。
【００７８】
混練押出機２は、作製部２１の後側部分に設けられている。混練押出機２は、例えば、２軸ニーダーなどであって、具体的には、シリンダ１１と、シリンダ１１内に収容される混練スクリュー１２とを備えている。
【００７９】
シリンダ１１は、軸線が前後方向に延びる略円筒形状にされている。また、シリンダ１１の後端は閉塞されている。
【００８０】
図２に示すように、シリンダ１１の後端部の上壁には、上方に開口する混練押出機入口１４が形成されている。混練押出機入口１４には、ホッパ１６が接続されている。
【００８１】
シリンダ１１の前端部には、前方に開口する混練押出機出口１５が形成されている。混練押出機出口１５には、連結管１７が接続されている。
【００８２】
連結管１７は、シリンダ１１の軸線と共通する軸線を有する略円筒形状に形成されている。
【００８３】
なお、シリンダ１１には、ブロックヒータ（図示せず）が前後方向に沿って複数分割して設けられている。
【００８４】
混練スクリュー１２は、シリンダ１１の軸線に平行する回転軸線を有している。混練スクリュー１２は、シリンダ１１内において、前後方向に沿って設けられている。
【００８５】
なお、混練押出機２には、シリンダ１１の後側において、混練スクリュー１２に接続されるモータ（図示せず）が設けられている。
【００８６】
これによって、混練押出機２は、粒子と樹脂成分とを混練押出するように構成されている。
【００８７】
ギヤ構造体４は、混練押出機２の前側に設けられている。ギヤ構造体４は、ケーシング３１と、１対のギヤ３２とを備えている。なお、ギヤ構造体４は、混練押出機２から供給される組成物をシート形成部５に搬送するギヤポンプである。
【００８８】
ケーシング３１は、連結管１７と一体的に形成されており、混練押出機２の前側に連結管１７を介して接続されている。ケーシング３１は、左右方向に延びる平面視略矩形状をなし、前側が、左右方向にわたって開口されている。
【００８９】
ケーシング３１は、図３に示すように、下側ケーシング３１ａと、下側ケーシング３１ａに対して上方に間隔を隔てて配置されている上側ケーシング３１ｂとを備えており、下側ケーシング３１ａと上側ケーシング３１ｂとの左右方向両端部は、図１に示す側壁３１ｃによって、連結されている。また、図３に示すように、下側ケーシング３１ａは、下部６１（後述）と、下側壁４７（後述）とを備えており、上側ケーシング３１ｂは、上部６２（後述）と、上側壁４８（後述）とを備えている。
【００９０】
下側ケーシング３１ａと上側ケーシング３１ｂとの間において、後端部には、第１貯留部２７が設けられ、前後方向中央部には、１対のギヤを収容するギヤ収容部４０が設けられ、前端部には、吐出口４６が設けられている。また、ギヤ収容部４０と吐出口４６との間には、それらに連通する第２貯留部２８および吐出通路４４が形成されている。また、ケーシング３１の外側表面には、図示しないヒータが複数（４つ）設けられている。
【００９１】
第１貯留部２７は、図１および図２に示すように、左右方向中央において、連結管１７の前側に連通し、平面視において略矩形状に形成されている。また、側断面視において、後端部から前端部にかけて、略直線状に形成され、前端部において、前方に向かって大きくなる略テーパ状に形成されている。
【００９２】
ギヤ収容部４０は、図３に示すように、第１貯留部２７の前側に連通しており、下部６１と、下部６１の上側に連通する上部６２とを備えている。
【００９３】
また、下部６１の上側面（内側面）７１、および、上部６２の下側面（内側面）７２は、円弧面状（２分割された半円周面状）に形成され、１対のギヤ３２を収容する収容空間７３を区画する。収容空間７３は、第１貯留部２７に連通し、断面視において上下方向に延びるように形成されている。なお、下部６１および上部６２は、ケーシング３１において、左右方向にわたって形成されている。また、収容空間７３の上端部および下端部には、後述する密閉空間７４が設けられる。
【００９４】
吐出口４６は、上下方向に互いに間隔を隔てて形成される２つの吐出壁４５によって区画されており、前方に開口されるように形成されている。吐出壁４５は、ケーシング３１の前端部に設けられており、下側壁４７および上側壁４８を備えている。
【００９５】
下側壁４７は、左右方向および上下方向に延びる厚肉平板形状をなし、その前面および上面のそれぞれが、平坦状に形成されている。
【００９６】
上側壁４８は、下面が平坦状に形成されている。また、上側壁４８は、側断面視略Ｌ字形状をなし、上側壁下部の前端部が上側壁上部の前面に対して前方に突出するように形成されている。つまり、上側壁４８において、上側壁下部の前端部が、側断面視略矩形状のドクターとしての突出部６３とされている。突出部６３の突出長さ（つまり、前後方向長さ）は、例えば、２ｍｍ以上であり、また、例えば、１５０ｍｍ以下、好ましくは、５０ｍｍ以下である。また、突出部６３の厚み（つまり、上下方向長さ）は、例えば、２ｍｍ以上であり、また、例えば、１００ｍｍ以下、好ましくは、５０ｍｍ以下である。突出部６３の前面と、下側壁４７の前面とは、上下方向に投影したときに、同一位置となるように、形成されている。
【００９７】
第２貯留部２８は、ギヤ収容部４０の前側に連通しており、後方が開放される側断面視略Ｕ字形状に形成されている。また、第２貯留部２８は、後述する密閉空間７４に対する搬送方向下流側の下流空間とされる。
【００９８】
吐出通路４４は、第２貯留部２８の前側に連通するとともに、吐出口４６の後側に連通している。吐出通路４４は、側断面視において、前方に向かって延びる略直線状に形成されている。
【００９９】
図４に示すように、１対のギヤ３２は、例えば、ダブルヘリカルギヤであって、具体的には、第１ギヤ３３および第２ギヤ３４を備えている。
【０１００】
第１ギヤ３３の回転軸である第１軸２５は、ケーシング３１（図１参照）において、左右方向に延び、回転自在となるように設けられている。
【０１０１】
第２ギヤ３４の回転軸である第２軸２６は、ケーシング３１において、第１軸２５と平行して延び、回転自在となるように設けられている。また、第２軸２６は、第１軸２５に対して上方に対向配置されている。
【０１０２】
第１ギヤ３３および第２ギヤ３４のそれぞれは、下部６１および上部６２（図３参照）のそれぞれに収容されている。また、第１ギヤ３３の下半分部分における径方向端部は、下部６１の上側面７１（後述）に嵌合されるとともに、第２ギヤ３４の上半分部分における径方向端部は、上部６２の下側面７２（後述）に嵌合される。
【０１０３】
そして、第１ギヤ３３および第２ギヤ３４のそれぞれは、具体的には、互いに噛み合う
斜歯３５を備えている。
【０１０４】
第１ギヤ３３において、斜歯３５の歯筋は、第１ギヤ３３の回転方向Ｒ２の下流側から回転方向Ｒ２の上流側に向かうに従って、回転軸線方向Ａ１の外側に傾斜している。また、斜歯３５は、歯筋が互いに異なる第１右斜歯３６および第１左斜歯３７を一体的に備えている。第１ギヤ３３において、第１右斜歯３６は、第１ギヤ３３の軸線方向中央に対して右側に形成され、第１左斜歯３７は、第１右斜歯３６の軸線方向中央に対して左側に形成されている。
【０１０５】
詳しくは、第１右斜歯３６の歯筋は、回転方向Ｒ２の下流側から回転方向Ｒ２の上流側に向かうに従って、左側（中央部側）から右側（右端部側）に傾斜している。一方、第１左斜歯３７の歯筋は、第１右斜歯３６の歯筋に対して第１ギヤ３３の左右方向中央部を基準として左右対称に形成されており、具体的には、回転方向Ｒ２の下流側から回転方向Ｒ２の上流側に向かうに従って、右側（中央部側）から左側（左端部側）に傾斜している。
【０１０６】
第２ギヤ３４は、第１ギヤ３３に対して上下対称に形成されており、第１ギヤ３３と噛み合うように構成されており、具体的には、第１右斜歯３６と噛み合う第２右斜歯３８と、第１左斜歯３７と噛み合う第２左斜歯３９とを一体的に備えている。
【０１０７】
図５に示すように、１対のギヤ３２は、黒丸で示される噛み合い部分が、側断面視において、第１ギヤ３３および第２ギヤ３４が点状に接触するように構成されることから、側断面点接触タイプとされている。また、１対のギヤ３２は、噛み合い部分が、１対のギヤ３２の歯筋に沿って、第１ギヤ３３および第２ギヤ３４の弦巻（つるまき）線状に形成されることから、線接触タイプともされる。
【０１０８】
１対のギヤ３２のそれぞれの斜歯３５は、回転方向Ｒ２において間隔を隔てて設けられ、径方向内方に湾曲するように形成される凹面４２と、各凹面４２を連結し、凹面４２の周方向両端部から径方向外方に湾曲するように形成される凸面４３とを一体的に備える曲面４１を備えている。
【０１０９】
また、斜歯３５の歯筋間、つまり、凸面４３の頂点間には、凹面４２を含む歯溝７５が形成されている。
【０１１０】
また、図３に示すように、ケーシング３１には、１対のギヤ３２を、第１ギヤ３３の斜歯３５と下部６１の上側面７１との間、および、第２ギヤ３４の斜歯３５と上部６２の下側面７２との間に密閉空間７４が形成されるように、収容する収容空間７３が設けられている。
【０１１１】
つまり、上側面７１および下側面７２は、１対のギヤ３２の直径と同一の曲率を有する断面視円弧状に形成されており、１対のギヤ３２の径方向端部（凸面４３の頂点、図５参照。）の回転軌跡と同一の断面視略円弧状に形成されている。これによって、密閉空間７４は、斜歯３５の歯筋間の歯溝７５を、上側面７１および下側面７２によって、被覆する。
【０１１２】
また、密閉空間７４は、歯溝７５と、上側面７１および下側面７２とによって、区画される。
【０１１３】
そして、この１対のギヤ３２は、第１貯留部２７と、第２貯留部２８とが、斜歯３５の歯筋間の歯溝７５を介して連通しないように、１対のギヤ３２が構成されている。
【０１１４】
図４および図６に示すように、第１右斜歯３６の歯溝７５、および、第１左斜歯３７の歯溝７５は、それぞれ互いに連通する。また、第１右斜歯３６の歯溝７５、および、第１右斜歯３６の歯溝７５には、回転軸線方向Ａ１の全てにわたって、回転軸線Ａ１から径方向に投影したときに、密閉空間７４の内側面、つまり、上側面７１（図３参照）と重複する複数（２つ）の重複歯溝７６が形成される。
【０１１５】
重複歯溝７６のうち、最前側（最下流側）の重複歯溝７６Ａでは、第１右斜歯３６の左端部および第１左斜歯３７の右端部（つまり、第１ギヤ３３の左右方向中央部、つまり、それらの連絡部分）が、上側面７１（図６参照）の前端部（回転方向下流側端部）に対向配置されるときには、対応する第１右斜歯３６の右端部および第１左斜歯３７の左端部（つまり、第１ギヤ３３の左右方向両端部）は、第１貯留部２７（図６参照）に臨むことなく、上側面７１の前後方向（回転方向）途中に対向配置される。
【０１１６】
また、重複歯溝７６のうち、最後側（最上流側）の重複歯溝７６Ｂでは、第１右斜歯３６の右端部および第１左斜歯３７の左端部（つまり、第１ギヤ３３の左右方向両端部）が、上側面７１（図６参照）の後端部（回転方向上流側端部）に対向配置されるときには、対応する第１右斜歯３６の左端部および第１左斜歯３７の右端部（つまり、第１ギヤ３３の左右方向中央部、つまり、連絡部分）は、第２貯留部２８に臨むことなく、上側面７１の前後方向（回転方向）途中に対向配置される。
【０１１７】
そして、これら複数の重複歯溝７６は、第１ギヤ３３の回転によって、その回転方向上
流側に向かう歯溝７５へと移行する。
【０１１８】
また、第２ギヤ３４の重複歯溝７６および下側面７２は、第１ギヤ３３の重複歯溝７６および上側面７１と同様の構成であり、具体的には、噛み合い部分に対して上下対称の構成とされる。すなわち、歯溝７５には、下側面７２と重複する重複歯溝７６が複数形成される。重複歯溝７６は、第２ギヤ３４の回転によって、回転方向上流側に向かう歯溝７５へと移行する。
【０１１９】
なお、ギヤ構造体４の右側には、１対のギヤ３２の第１軸２５および第２軸２６に接続されるモータ（図示せず）が設けられている。
【０１２０】
次に、１対のギヤ３２の曲面４１における噛み合いを図５Ａ〜図５Ｃを参照して説明する。
【０１２１】
まず、図５Ａに示すように、第１ギヤ３３の凸面４３の回転方向Ｒ２の下流側端部と、第２ギヤ３４の凹面４２の回転方向Ｒ２の下流側端部とが噛み合っている場合において、図５Ａ矢印および図５Ｂに示すように、第１ギヤ３３および第２ギヤ３４が回転方向Ｒ２に回転すると、第１ギヤ３３の凸面４３の回転方向Ｒ２の途中部と、第２ギヤ３４の凹面４２の回転方向Ｒ２の途中部とが噛み合う。続いて、図５Ｂ矢印および図５Ｃに示すように、第１ギヤ３３および第２ギヤ３４が回転方向Ｒ２に回転すると、第１ギヤ３３の凸面４３の回転方向Ｒ２の上流側端部と、第２ギヤ３４の凹面４２の回転方向Ｒ２の上流側端部とが噛み合う。つまり、第１ギヤ３３の凸面４３と、第２ギヤ３４の凹面４２との噛合部分が、各面における回転方向Ｒ２の下流側端部、途中部および上流側端部に順次連続的に移動する。
【０１２２】
続いて、図示しないが、第１ギヤ３３の凹面４２と、第２ギヤ３４の凸面４３との噛合部分も、各面における回転方向Ｒ２の下流側端部、途中部および上流側端部に順次連続的に移動する。
【０１２３】
従って、第１ギヤ３３の曲面４１と、第２ギヤ３４の曲面４１との噛合部分が、回転方向Ｒ２に沿って連続して移動する。この噛合部分の移動は、組成物の搬送において、組成物が溜まる貯留部分（図示せず）が歯筋間の歯溝７５に形成されることを防止する。
【０１２４】
シート形成部５は、図１および図３に示すように、ギヤ構造体４の前側において上側壁４８の突出部６３を含むように設けられており、例えば、ギヤ構造体４における突出部６３と、移動支持体としての支持ロール５１と、圧延ロール５４とを備えている。また、シート形成部５は、図２に示すように、第２送出ロール５９と、第１送出ロール５６とを備えている。
【０１２５】
突出部６３は、図３に示すように、ギヤ構造体４におけるケーシング３１の吐出口４６を区画する壁の役割と、シート形成部５における吐出口４６から吐出される組成物の厚みを調整するドクター（あるいはナイフ）の役割との両方の役割を有する。
【０１２６】
支持ロール５１は、突出部６３に対して、隙間としての第１隙間５０が設けられるように対向配置されている。支持ロール５１は、ステンレス（ＳＵＳ３０４）の周面にクロムメッキが処理された金属から形成されている。支持ロール５１の回転軸線は、１対のギヤ３２の第１軸２５および第２軸２６と平行しており、具体的には、左右方向に延びている。また、支持ロール５１の回転軸線は、前後方向に投影したときに、吐出口４６および突出部６３と重なるように、配置されている。また、支持ロール５１は、組成物を支持して搬送するように構成されている。従って、支持ロール５１は、組成物を第１隙間５０に通過させるように構成されている。なお、支持ロール５１は、図示しないヒータが設けられている。
【０１２７】
図２に示すように、第１送出ロール５６は、支持ロール５１の下方に間隔を隔てて設けられている。第１送出ロール５６の回転軸線は、左右方向に延びており、第１送出ロール５６の周面には、第１セパレータ８がロール状に巻回されている。
【０１２８】
図３に示すように、圧延ロール５４は、第１隙間５０に対して搬送方向下流に位置し、支持ロール５１に対して第２隙間６０が設けられるように対向配置されている。圧延ロール５４の回転軸線は、１対のギヤ３２の第１軸２５、第２軸２６および支持ロール５１と平行しており、具体的には、左右方向に延びている。また、圧延ロール５４の回転軸線は、上下方向に投影したときに、支持ロール５１と重なるように、配置されている。圧延ロール５４は、第１隙間５０を通過してくる圧延化前シート７ａ（シート状組成物）に対して、シート厚みのばらつきを調整するように構成されている。圧延ロール５４は、鉄の周面にクロムメッキが処理された金属から形成されている。圧延ロール５４は、支持ロール５１との対向部分（ニップ部分）において、支持ロール５１と逆方向に回転する。
【０１２９】
圧延ロール５４の上方には、エアポンプ（図示せず）が設けられている。エアポンプは、圧延ロール５４に対して空気圧を作用させることにより、圧延ロール５４に下方へ向かう圧力（すなわち、圧延化前シート７ａに対する圧力）を与えるように構成されている。
【０１３０】
図２に示すように、第２送出ロール５９は、圧延ロール５４の上方やや前方に間隔を隔てて対向配置されている。第２送出ロール５９の回転軸線は、左右方向に延びており、第２送出ロール５９の周面には、第２セパレータ９がロール状に巻回されている。
【０１３１】
張力調整部２０は、図１および２に示すように、第１テンションロール８１、ダンサーロール８０および第２テンションロール８２を備えている。
【０１３２】
第１テンションロール８１は、支持ロール５１に対して水平（上下方向高さが略同一）であって、搬送方向下流側に設けられている。第１テンションロール８１の回転軸線は、１対のギヤ３２の第１軸２５および第２軸２６と平行しており、具体的には、左右方向に延びている。
【０１３３】
ダンサーロール８０は、第１テンションロール８１の搬送方向下流側に、上下方向に移動可能に設けられている。詳しくは、上下方向に投影したときに、ダンサーロール８０の後端（搬送方向上側端部）が、第１テンションロール８１の先端（搬送方向下流側端部）と、略一致するように設けられている。ダンサーロール８０の回転軸線は、１対のギヤ３２の第１軸２５および第２軸２６と平行しており、具体的には、左右方向に延びている。ダンサーロール８０は、図示しないヒータを備える。ダンサーロール８０は、上下方向に移動することにより、搬送される積層シート１０にかかる張力を調整し、その結果、積層シート１０の搬送速度および位置を調節するように構成されている。
【０１３４】
第２テンションロール８２は、ダンサーロール８０の搬送方向下流側で、第１テンションロール８１に対して水平（上下方向高さが略同一）となるように、設けられている。第２テンションロール８２は、上下方向に投影したときに、ダンサーロール８０の先端（搬送方向下側端部）が、第２テンションロール８２の後端（搬送方向上流側端部）と、略一致するように設けられている。第２テンションロール８２の回転軸線は、１対のギヤ３２の第１軸２５および第２軸２６と平行しており、具体的には、左右方向に延びている。
【０１３５】
切断部３は、本発明のシート作製工程で作製されるシートの一例である積層シート１０を切断可能に構成されており、作製部２１における張力調整部２０の搬送方向下流側に設けられる。切断部３は、１対の搬送ロール８３、１対の切断押え部材８４、切断刃８５、載置部材８６および１対の把持移動部８７（図７参照）を備えている。
【０１３６】
図２に示すように、１対の搬送ロール８３は、第１搬送ロール８３ａと、第１搬送ロール８３ａに対して上側に対向配置される第２搬送ロール８３ｂとを備えており、第２テンションロール８２の搬送方向下流側に配置されている。
【０１３７】
第１搬送ロール８３ａの上端面は、第２テンションロール８２の上端面と水平となるように配置されている。第１搬送ロール８３ａおよび第２搬送ロール８３ｂの回転軸線は、１対のギヤ３２の第１軸２５および第２軸２６と平行しており、具体的には、左右方向に延びている。１対の搬送ロール８３は、搬送方向上流から搬送されてくる積層シート１０を押圧しながら搬送方向下流側に搬送させるように構成されている。
【０１３８】
１対の切断押え部材８４は、積層シート１０を次に説明する切断刃８５が積層シート１０を切断する際に、積層シート１０における切断箇所より後側（搬送方向上流側）部分を押さえるように構成されている。１対の切断押え部材８４は、第１押え部材８４ａと、第１押え部材８４ａに対して上側に対向配置される第２押え部材８４ｂとを備えており、１対の搬送ロール８３の搬送方向下流側に配置されている。
【０１３９】
第１押え部材８４ａは、その上端面が平坦面となる断面視略矩形状で、左右方向にわたって長尺に形成されている。すなわち、第１押え部材８４ａは、左右方向に延びるように設けられている。第１押え部材８４ａの上端面は、第１搬送ロール８３ａの上端縁と、水平となるよう設計されている。
【０１４０】
第２押え部材８４ｂは、第１押え部材８４ａの上側に、上下方向に移動可能なように、対向配置されている。第２押え部材８４ｂは、第１押え部材８４ａと、搬送されるシートの面に対して上下方向対称で略同一形状となるように形成されている。具体的には、その下端面が平坦面となる断面視略矩形状で、左右方向にわたって長尺に形成されている。第２押え部材８４ｂは、上方から下方に向かって可動し、その下端面が積層シート１０を押圧することにより、積層シート１０の搬送方向下流への移動を一時的に規制する役割を備える。
【０１４１】
切断刃８５は、切断押え部材８４の搬送方向下流側に設けられている。切断刃８５は、図７に示すように、左右方向に沿って配置されている。詳しくは、切断刃８５は、その切断方向が、シートの搬送方向と直交する方向、すなわち、上下方向となるように、構成されている。切断刃８５としては、例えば、積層シート１０において左右方向に沿って切断できる刃、例えば、トムソン刃２２（図９参照）、ピナクル刃（腐食刃）、刃先が左右方向一方から他方に向かって上下方向に傾斜するギロチン刃などの、左右方向に延びる帯刃、例えば、回転軸が前後方向に沿い、左右方向に回転しながら移動可能な円盤カッタなどが挙げられる。切断刃８５として、好ましくは、帯刃が挙げられ、より好ましくは、刃先が左右方向一方から他方に向かって上下方向に傾斜せず、積層シート１０を左右方向に一度に切断できるトムソン刃２２およびピナクル刃が挙げられ、さらに好ましくは、ピナクル刃の刃長が通常１ｍｍ以下であることから、十分な長さ刃長を確保できるトムソン刃２２が挙げられる。
【０１４２】
図９に示すように、切断刃８５の一例であるトムソン刃２２は、側面視において、左右方向に延び、下方に向かって尖る帯刃であって、下端部に刃先２３が形成されている。また、図９のトムソン刃２２は、両刃に形成されている。具体的には、図９のトムソン刃２２は、前後方向に互いに対向する２つの傾斜面２４を備えており、断面視において、２つの傾斜面２４が交わる部分が、稜線として刃先２３を構成する。刃先２３は、左右方向に沿うように形成される。
【０１４３】
２つの傾斜面２４は、センター面５５（刃先２３を上下方向に通過する面５５）に対して傾斜して形成されている。２つの傾斜面２４は、前傾斜面５７、および、前傾斜面５７の後側に形成される後傾斜面５８を備える。前傾斜面５７は、下方に向かうに従って後側に傾斜するように形成されている。一方、後傾斜面５８は、下方に向かうに従って前側に傾斜するように形成されている。具体的には、前傾斜面５７および後傾斜面５８は、センター面５５を基準にして、面対称に形成されている。
【０１４４】
また、切断部３において、上記した切断刃８５、具体的には、トムソン刃２２やピナクル刃の下方には、それと間隔を隔てて配置される支持台７７が設けられている。支持台７７は、上面が積層シート１０を載置および支持可能に構成されており、具体的には、図７に示すように、支持台７７の上面は、左右方向に延びる平坦状に形成されている。また、支持台７７は、厚み方向に投影したときに、切断刃８５を含むように形成されている。切断刃８５は、トムソン刃２２やピナクル刃の刃先２３が、下方に移動したときに、支持台７７の上面の近傍に到達できるように構成されている。
【０１４５】
切断刃８５を形成する材料としては、特に限定されず、例えば、ステンレス鋼、炭素工具鋼、高速度鋼、超硬合金などの合金、例えば、セラミック、例えば、ダイヤモンドなどが挙げられる。
【０１４６】
なお、張力調整部２０および切断部３において、積層シート１０を切断する時に、積層シート１０において所定温度Ｔが確保されるように、シート製造装置１には、温度調節装置が設けられており、具体的には、支持台７７に、ヒータ７８が設けられている。ヒータ７８は、支持台７７に、積層シート１０を加熱可能に内蔵されている。
【０１４７】
載置部材８６は、切断刃８５の搬送方向下流側に、配置されている。載置部材８６は、その上端面が平坦面となる断面視略矩形状で、左右方向にわたって長尺に形成されている。載置部材８６の上端面は、支持台７７に対して水平となるように配置されている。
【０１４８】
把持移動部８７は、図７に示すように、１対のキャタピラ８９と、１対のチャッキングアーム８８とを備えている。
【０１４９】
１対のキャタピラ８９は、載置部材８６に対して右側に配置される第１キャタピラ８９ａと、第１キャタピラ８９ａに対して、載置部材８６および搬送コンベア９０（後述）を挟んで左右方向に対向配置される第２キャタピラ８９ｂとを備えている。
【０１５０】
第１キャタピラ８９ａおよび第２キャタピラ８９ｂは、前後方向に沿って配置され、左右方向に投影したときに、その前端部が載置部材８６と重なり、その後端部が搬送コンベア９０（後述）と重なるように、設けられている。
【０１５１】
第１キャタピラ８９ａおよび第２キャタピラ８９ｂは、両者等速で正逆回転可能に構成されており、正回転時には、右側面視において反時計回りに周回移動し、つまり、平面視において視認できる上側のキャタピラが前側から後側に移動し、逆回転時には、右側面視において時計回りに周回移動し、つまり、平面視において視認できる上側のキャタピラが後側から前側に移動する。
【０１５２】
１対のチャッキングアーム８８は、第１キャタピラ８９ａに固定される第１チャッキングアーム８８ａと、第２キャタピラ８９ｂに固定される第２チャッキングアーム８８ｂとを備えている。
【０１５３】
第１チャッキングアーム８８ａおよび第２チャッキングアーム８８ｂは、左右方向に投影したときに、同一位置となるように、第１キャタピラ８９ａおよび第２キャタピラ８９ｂに、それぞれ固定されている。
【０１５４】
第１チャッキングアーム８８ａは、空気圧によって作動し、シートの右側端部を上下方向から把持可能に構成されており、第２チャッキングアーム８８ｂは、空気圧によって作動し、シートの左側端部を上下方向から把持可能に構成されている。
【０１５５】
そして、把持移動部８７では、１対のチャッキングアーム８８が、左右方向において載置部材８６と対向する位置（以下、把持位置とする。）と、左右方向において搬送コンベア９０の前後方向途中部分と対向する位置（以下、解放位置とする。）との間を移動するように、１対のキャタピラ８９が正逆回転される。
【０１５６】
収容部６は、図１および図２に示すように、搬送支持体としての搬送コンベア９０と、検知センサー９１と、可動支持体としての可動板９２と、シート収容部としての収容ケース９３とを備えている。
【０１５７】
図７に示すように、搬送コンベア９０は、載置部材８６の搬送方向下流側に配置され、左右方向において、第１キャタピラ８９ａと第２キャタピラ８９ｂとの間に配置されている。図１に示すように、搬送コンベア９０は、前後方向において、載置部材８６と、収容ケース９３との間に配置されている。搬送コンベア９０は、切断されたシート（枚葉シート１８）を、載置部材８６から収容ケース９３に搬送するように構成されている。
【０１５８】
図２に示すように、検知センサー９１は、搬送コンベア９０の搬送方向下流側であって、搬送コンベア９０の上方に間隔を隔てて対向配置されている。検知センサー９１は、反射式光センサーからなり、検知センサー９１の下方を通過する搬送コンベア９０上の枚葉シート１８を検知するように構成されている。
【０１５９】
可動板９２は、搬送コンベア９０の下方に配置され、前後方向に移動可能に構成されている。具体的には、可動板９２は、前後方向長さが、枚葉シート１８の前後方向長さより、やや短い平面視略矩形平板形状に形成されている。可動板９２の左右方向両側には、図示しない１対のフレームが設けられており、１対のフレームには、前後方向に沿うガイドレールが設けられている。
【０１６０】
可動板９２の左右方向両端部は、１対のフレームのガイドレールにそれぞれスライド自在に嵌合されている。
【０１６１】
これによって、可動板９２は、図８Ａに示すように、搬送コンベア９０から、その前端部がわずかに露出する退避位置と、図８Ｃに示すように、搬送コンベア９０から、その前端部から後端部にわたってすべてが露出する進出位置とに、前後方向に沿って移動する。
【０１６２】
収容ケース９３は、搬送コンベア９０の搬送方向下流側および下側に配置されている。収容ケース９３は、左右方向長さおよび上下方向長さにおいて、枚葉シート１８よりもやや大きく形成されている。上下方向に投影したときに、収容ケース９３の後端縁は、搬送コンベア９０の前端縁と略一致する。収容ケース９３は、搬送コンベア９０から搬送される枚葉シート１８を、積層させながら収容するように構成されている。
【０１６３】
シート製造装置１の寸法は、用いる粒子および樹脂成分の種類および配合割合と、目的とするシートの幅および厚みに対応して適宜設定される。
【０１６４】
図４に示すように、１対のギヤ３２（第１ギヤ３３、第２ギヤ３４）の回転軸線方向長さＷ２は、例えば、２００ｍｍ以上、好ましくは、３００ｍｍ以上であり、また、例えば、２０００ｍｍ以下である。
【０１６５】
１対のギヤ３２のギヤ径（ギヤ３２の直径（外径）、詳しくは、刃先円の直径）は、組成物の搬送時の圧力で１対のギヤ３２が歪まないように設定され、例えば、１０ｍｍ以上、好ましくは、２０ｍｍ以上であり、また、例えば、２００ｍｍ以下、好ましくは、８０ｍｍ以下である。また、１対のギヤ３２の歯底円の直径（ギヤ径から次に説明する歯たけＬ３を差し引いた値）は、例えば、８ｍｍ以上、好ましくは、１０ｍｍ以上であり、また、例えば、１９８ｍｍ以下、好ましくは、１９４ｍｍ以下である。
【０１６６】
図４に示すように、１対のギヤ３２の歯たけＬ３は、例えば、１ｍｍ以上、好ましくは、３ｍｍ以上であり、また、例えば、３０ｍｍ以下、好ましくは、２０ｍｍ以下である。
【０１６７】
斜歯３５の回転軸線方向Ａ１におけるピッチ間隔は、例えば、５ｍｍ以上、好ましくは、１０ｍｍ以上であり、また、例えば、３０ｍｍ以下、好ましくは、２５ｍｍ以下である。また、斜歯３５の歯筋の、１対のギヤ３２の回転軸線に対する角度（傾斜角）は、例えば、０度を超過し、好ましくは、５度以上、より好ましくは、１５度以上であり、また、例えば、７５度未満、好ましくは、７０度以下、より好ましくは、６０度以下である。傾斜角が上記下限以上であれば、組成物を回転軸線Ａ１の両外側に広げて、幅広のシートを確実に形成することができる。一方、傾斜角が上記上限以下であれば、重複歯溝７６を確実に形成して、組成物の搬送効率を向上させることができる。
【０１６８】
図６に示すように、１対のギヤ３２の回転軌跡において、第１ギヤ３３と上側面７１とが対向する回転方向長さＷ１、および、第２ギヤ３４と下側面７２とが対向する回転方向長さ（図６において図示せず）は、例えば、２ｍｍ以上、好ましくは、３ｍｍ以上、好ましくは、５ｍｍ以上であり、また、例えば、３２４ｍｍ以下、好ましくは、３１５ｍｍ以下である。上記した長さが上記下限以上であれば、複数の重複歯溝７６を確実に形成して、組成物の搬送効率を向上させることができる。一方、上記した長さが上記上限以下であれば、組成物の搬送効率を向上させることができる。
【０１６９】
支持ロール５１の回転軸線方向長さ（左右方向長さ）は、例えば、２１０ｍｍ以上、好ましくは、３１０ｍｍ以上であり、また、例えば、２０４０ｍｍ以下である。支持ロール５１の直径（外径）は、例えば、３００ｍｍ以下、好ましくは、１５０ｍｍ以下である。また、例えば、３０ｍｍ以上、好ましくは、５０ｍｍ以上である。圧延ロール５４の回転軸方向長さは、例えば、支持ロール５１の回転軸方向長さの９５〜１２０％であり、好ましくは、支持ロール５１の回転軸方向長さと略同一である。圧延ロール５４の直径は、例えば、支持ロール５１の直径の８０〜１２０％であり、好ましくは、支持ロール５１の直径と略同一である。
【０１７０】
ダンサーロール８０の回転軸線方向長さ（左右方向長さ）は、例えば、２１０ｍｍ以上、好ましくは、３１０ｍｍ以上であり、また、例えば、２０４０ｍｍ以下である。
【０１７１】
ダンサーロール８０の直径（外径）は、例えば、３００ｍｍ以下、好ましくは、１５０ｍｍ以下である。また、例えば、３０ｍｍ以上、好ましくは、５０ｍｍ以上である。
【０１７２】
第１搬送ロール８３ａの回転軸線方向長さ（左右方向長さ）は、例えば、２１０ｍｍ以上、好ましくは、３１０ｍｍ以上であり、また、例えば、２０４０ｍｍ以下である。
【０１７３】
第１搬送ロール８３ａの直径（外径）は、例えば、３００ｍｍ以下、好ましくは、１５０ｍｍ以下である。また、例えば、３０ｍｍ以上、好ましくは、５０ｍｍ以上である。
【０１７４】
第２搬送ロール８３ｂの回転軸方向長さは、２１０ｍｍ以上、好ましくは、３１０ｍｍ以上であり、また、２０４０ｍｍ以下であり、好ましくは、第１搬送ロール８３ａの回転軸方向長さと略同一である。第２搬送ロールの直径は、例えば、３００ｍｍ以下、好ましくは、１５０ｍｍ以下である。また、例えば、３０ｍｍ以上、好ましくは、５０ｍｍ以上である。好ましくは、第１搬送ロール８３ａの直径と略同一である。
【０１７５】
また、図３に示すように、第１隙間５０の前後方向距離Ｌ１は、第１セパレータ８の厚みおよび所望する圧延化前シート７ａの厚みに応じて適宜設定され、例えば、６０μｍ以上、好ましくは、１００μｍ以上であり、また、例えば、３５００μｍ以下、好ましくは、２５００μｍ以下である。
【０１７６】
第２隙間６０の上下方向距離Ｌ２は、第１隙間５０の距離Ｌ１の寸法、第２セパレータ９の厚さなどに応じて適宜設定され、詳しくは、第１隙間５０の距離Ｌ１よりもわずかに狭くするように設定される。これにより、圧延ロール５４が、シートに押し込み、シートの厚みのばらつきを調整する。具体的には、例えば、第１隙間５０よりも狭める距離（ロール押し込み量：Ｌ１−Ｌ２の値）は、例えば、５μｍ以上、好ましくは、１０μｍ以上であり、また、例えば、１００μｍ以下、好ましくは、５０μｍ以下である。より具体的には、第２隙間６０の上下方向距離Ｌ２は、例えば、６５μｍ以上、好ましくは、７０μｍ以上であり、また、例えば、３６００μｍ以下、好ましくは、３５５０μｍ以下である。
【０１７７】
図９に示すように、切断刃８５の刃先角α、具体的には、トムソン刃２２の刃先角αは、トムソン刃２２が両刃である場合には、鋭角であって、例えば、５度以上、好ましくは、１０度以上、より好ましくは、１５度以上であり、また、例えば、６０度以下、好ましくは、５０度以下、より好ましくは、４２度未満、さらに好ましくは、４０度以下である。
【０１７８】
なお、刃先角αは、２つの傾斜面２４が互いに交差する交点より上側（切断方向上流側）に形成される角度である。また、刃先角αは、前傾斜面５７とセンター面５５との成す角度α１と、後傾斜面５８とセンター面５５との成す角度α２との合計角度（α１＋α２）である。
【０１７９】
トムソン刃２２の刃先角αが上記上限以下であれば、積層シート１０における圧延シート７の切断端部１９（後述）に割れ１０２（図１５Ａ参照）や欠け１０３（図１５Ｂ参照）を防止することができる。一方、トムソン刃２２の刃先角αが上記下限以上であれば、トムソン刃２２を長寿命化して、シート製造装置１のランニングコストの増大を防止すること、ひいては、積層シート１０の製造コストの増大を防止することができる。
【０１８０】
また、トムソン刃２２の刃長、すなわち、トムソン刃２２の上下方向（切断方向）長さは、特に限定されず、例えば、８ｍｍ以上、好ましくは、１２ｍｍ以上、より好ましくは、２３．６ｍｍ以上であり、また、例えば、１００ｍｍ以下である。また、トムソン刃２２の刃厚、すなわち、トムソン刃２２の前後方向の最大長さは、特に限定されず、例えば、４５０μｍ以上、好ましくは、７００μｍ以上であり、また、例えば、１５００μｍ以下、好ましくは、１０００μｍ以下である。
【０１８１】
押え部材８４と載置部材８６との前後隙間は、切断刃８５のトムソン刃２２の刃厚などによって適宜選定される。
【０１８２】
可動板９２の左右方向長さは、枚葉シート１８の左右方向長さに対して、例えば、５０％以上、好ましくは、７０％以上であり、また、１５０％以下、好ましくは、１００％以下である。また、可動板９２の前後方向長さは、枚葉シート１８の搬送方向長さに対して、例えば、７０％以上、好ましくは、１００％以上であり、また、３００％以下、好ましくは、１５０％以下である。
【０１８３】
次に、このシート製造装置１を用いる、枚葉シート１８の製造方法について詳説する。
【０１８４】
枚葉シート１８の製造方法は、シート作製工程、切断工程および収容工程を備える。
【０１８５】
＜シート作製工程＞
シート作製工程では、粒子および樹脂成分を含有する組成物から圧延シート７を作製する。
【０１８６】
具体的には、まず、図２に示すように、ホッパ１６に、粒子および樹脂成分を含有する組成物を仕込む。
【０１８７】
また、シート製造装置１の作製部２１において、混練押出機２、ギヤ構造体４、シート形成部５（特に、支持ロール５１、圧延ロール５４）および張力調整部２０（特に、ダンサーロール８２）を所定の温度および／または回転速度に調整する。なお、混練押出機２、ギヤ構造体４およびシート形成部５の温度は、例えば、樹脂成分が熱可塑性樹脂成分を含有する場合には、その軟化温度以上であり、また、樹脂成分が熱硬化性樹脂成分を含有する場合には、その硬化温度未満である。具体的には、混練押出機２、ギヤ構造体４、シート形成部５の温度は、それぞれ、例えば、５０℃以上、好ましくは、７０℃以上であり、また、例えば、２００℃以下、好ましくは、１５０℃以下である。
【０１８８】
特に、支持ロール５１および圧延ロール５４の温度は、ギヤ構造体４の温度よりも高く設定され、その温度差は、例えば、５℃以上、好ましくは、１０℃以上であり、また、例えば、５０℃以下、好ましくは、３０℃以下とする。支持ロール５１と圧延ロール５４との温度差は、例えば、５０℃以下であり、好ましくは、略等温である。
【０１８９】
支持ロール５１の回転速度は、例えば、０．０５ｍ／ｍｉｎ以上、好ましくは、０．１０ｍ／ｍｉｎ以上であり、例えば、１０．００ｍ／ｍｉｎ以下、好ましくは、５．００ｍ／ｍｉｎである。圧延ロール５４の回転速度は、支持ロール５１の回転速度に対して、略等速である。
【０１９０】
また、エアポンプの圧延ロール５４に対する空気圧は、例えば、０．１ＭＰａ以上、好ましくは、０．３ＭＰａ以上であり、また、例えば、５．０ＭＰａ以下、好ましくは、２．０ＭＰａ以下である。
【０１９１】
張力調整部２０（特に、ダンサーロール８２）の温度は、室温以上、例えば、２５℃以上、好ましくは、４０℃以上であり、また、例えば、９０℃以下、好ましくは、６０℃以下である。この範囲とすることにより、シートとして、シリカおよび熱硬化性樹脂（好ましくは、エポキシ樹脂）を含有する場合において、ダンサーロール８０による張力によって生じるシート表面の割れを抑制することできる。
【０１９２】
また、切断部３において、支持台７７の温度を所定温度Ｔに設定する。具体的には、所定温度Ｔは、圧延シート７の後述する軟化開始温度ＳＰ以上、かつ、圧延シート７の後述するガラス転移温度Ｔｇ以下である。具体的には、ヒータ７８の温度を、上記した所定温度Ｔに設定する。
【０１９３】
支持台７７の温度が、上記した所定温度の下限を下回ると、図１５に示すように、枚葉シート１８における圧延シート７の切断端部１９に、割れ１０２（図１５Ａ参照）および／または欠け１０３（図１５Ｂ参照）などの損傷を生じる不具合がある。
【０１９４】
一方、支持台７７の温度が、上記した所定温度の上限を上回ると、図１４に示すように、枚葉シート１８における圧延シート７の切断端部１９にタレ１０１を生じること、具体的には、圧延シート７の端部が第１セパレータ８の切断端面からはみ出て、下側にタレ落ちる不具合がある。
【０１９５】
他方、切断刃８５の切断刃８５の温度が上記した所定温度にあれば、図１２および図１３に示すように、積層シート１０における圧延シート７の切断端部１９に損傷を生じることを防止しつつ、圧延シート７の切断端部１９が下側にタレ落ちることを防止することができる。
【０１９６】
所定温度Ｔは、圧延シート７における粒子の種類および／または配合割合などに対応しており、圧延シート７における粒子の配合割合が７０体積％未満であれば、例えば、３０℃以上であり、また、例えば、４５℃未満、好ましくは、４０℃以下である。また、圧延シート７における粒子の配合割合が７０体積％以上であれば、所定温度Ｔは、例えば、３５℃以上であり、また、例えば、５０℃未満、好ましくは、４６℃以下、より好ましくは、４５℃以下である。
【０１９７】
図７に示す把持移動部８７の１対のキャタピラ８９の移動速度および搬送コンベア９０の搬送速度は、１対の搬送ロール８３に対して、それぞれ、６０〜２００％であり、好ましくは、略等速である。
【０１９８】
また、図２に示すように、第１送出ロール５６に、第１セパレータ８を予め巻回する。
【０１９９】
第１セパレータ８としては、例えば、ポリプロピレンフィルム、エチレン−プロピレン共重合体フィルム、ポリエステルフィルム（ＰＥＴなど）、ポリ塩化ビニルなどのプラスチックフィルム類、例えば、クラフト紙などの紙類、例えば、綿布、スフ布などの布類、例えば、ポリエステル不織布、ビニロン不織布などの不織布類、例えば、金属箔などが挙げられる。好ましくは、プラスチックフィルム類、より好ましくは、ポリエステルフィルムが挙げられる。
【０２００】
第１セパレータ８の厚みは、その目的および用途など応じて適宜選択され、例えば、１０〜５００μｍである。なお、第１セパレータ８の表面を離型処理することもできる。
【０２０１】
さらに、第２送出ロール５９に、第２セパレータ９を予め巻回する。
【０２０２】
第２セパレータ９は、第１セパレータ８と同様のものが挙げられ、その表面を表面処理することもできる。第２セパレータ９の厚みは、その目的および用途など応じて適宜選択され、例えば、１０〜５００μｍである。
【０２０３】
次いで、組成物をホッパ１６から、シリンダ１１の混練押出機入口１４を介してシリンダ１１内に投入する。
【０２０４】
混練押出機２では、組成物が、ブロックヒータによって加熱されながら、混練スクリュー１２の回転によって混練押出されて、組成物が、混練押出機出口１５から連結管１７を介して、図２に示すように、第１貯留部２７に至る（混練押出工程）。
【０２０５】
その後、組成物は、ギヤ構造体４において、１対のギヤ３２の回転軸線方向Ａ１に変形
されながら、前方に搬送される（変形搬送工程）。
【０２０６】
具体的には、組成物は、１対のギヤ３２の噛み合いによって、回転軸線方向Ａ１の中央部から両端部に押し広げられながら搬送される。
【０２０７】
詳しくは、図３に示すように、組成物は、第１貯留部２７の前側部分の上端部および下端部から、収容空間７３における１対のギヤ３２の噛み合い部分より後側部分に至り、その後、１対のギヤ３２の斜歯３５に剪断されながら、歯溝７５内に取り巻き込まれ、続いて、密閉空間７４に至る。そして、密閉空間７４において、組成物が、重複歯溝７６となる歯溝７５によって、第１貯留部２７および第２貯留部２８間の連通、つまり、斜歯３５の歯筋に沿って移動することが阻止されながら、１対のギヤ３２の回転方向Ｒ２への回転によって、１対のギヤ３２の回転方向Ｒ２の下流側、つまり、前方に搬送される。これによって、組成物は、１対のギヤ３２の前側に押し出され、収容空間７３における１対のギヤ３２の噛み合い部分より前側部分に至る。
【０２０８】
このとき、組成物は、斜歯３５の噛み合い部分（図５参照）を介して第１貯留部２７に逆流する（後方に戻る）ことが斜歯３５の噛み合い部分によって防止されながら、左右方向に押し広げられる。
【０２０９】
具体的には、図３に示すように、ギヤ構造体４の右側部分においては、第１右斜歯３６と第２右斜歯３８との噛み合いによって、１対のギヤ３２における回転軸線方向Ａ１の中央部から右端部に向けて押し広げられる。一方、ギヤ構造体４の左側部分においては、第１左斜歯３７と第２左斜歯３９との噛み合いによって、１対のギヤ３２における回転軸線方向Ａ１の中央部から左端部に向けて押し広げられる。
【０２１０】
続いて、図３に示すように、組成物は、第２貯留部２８および吐出通路４４を介して吐出口４６に至り、次いで、吐出口４６から支持ロール５１に向かって吐出（搬送）される。
【０２１１】
具体的には、支持ロール５１の周面には、第１送出ロール５６（図２参照）から送り出された第１セパレータ８が積層されており、組成物は、その第１セパレータ８を介して支持ロール５１に支持されながら、支持ロール５１の回転方向に搬送される。
【０２１２】
吐出口４６から吐出された組成物は、一旦、支持ロール５１の後方に、第１セパレータ８を介して吐出され、直ちに、第１隙間５０（すなわち、突出部６３と支持ロール５１の周面との間）によって厚みが調整される。具体的には、余分な組成物は、突出部６３によって掻き取られ、所望厚みおよび所望幅のシート状組成物（以下、圧延化前シート７ａとする。）として形成される。そして、圧延化前シート７ａは、圧延化前シート７ａが第１セパレータ８に積層された第１セパレータ付シート１３として、第２隙間６０に搬送される（隙間通過工程）。
【０２１３】
この第１隙間５０の距離Ｌ１により、詳しくは、第１隙間５０の距離Ｌ１および第１セパレータ付シート１３の厚みを調整することにより、圧延化前シート７ａの厚みや、第２隙間通過工程により得られる圧延シート７の厚みが決定される。
【０２１４】
第１セパレータ付シート１３の厚みは、例えば、６０μｍ以上、好ましくは、１１０μｍ以上であり、また、例えば、２５００μｍ以下、好ましくは、１５００μｍ以下である。
【０２１５】
圧延化前シート７ａの厚みは、例えば、５０μｍ以上、好ましくは、１００μｍ以上であり、また、例えば、２０００μｍ以下、好ましくは、１０００μｍ以下である。
【０２１６】
続いて、図２に示すように、圧延化前シート７ａは、支持ロール５１の後端から支持ロール５１の外周を沿って支持ロール５１の上端に搬送され、その後、第２隙間６０（すなわち、圧延ロール５４と支持ロール５１との間）において、圧延化前シート７ａの上面に第２セパレータ９が積層されると同時に、圧延される。具体的には、第２隙間６０において、第１隙間５０によってシート状に形成された圧延化前シート７ａは、その直後に、圧延ロール５４によって、第２セパレータ９を介して、上方向から圧力が印加される。そのため、圧延化前シート７ａは、その表面を平坦に変形させられ、シート表面の厚みのばらつきが抑制されたシート（以下、圧延シート７とする。）となる。その結果、第１セパレータ８および第２セパレータ９が圧延シート７の両面に積層された積層シート１０が得られる。つまり、積層シート１０は、圧延シート７と、第１セパレータ８および第２セパレータ９とを備えており、搬送方向に長い長尺シートとして形成される。
【０２１７】
積層シート１０の厚みは、例えば、５０μｍ以上、好ましくは、８０μｍ以上であり、また、例えば、２９００μｍ以下、好ましくは、１９５０μｍ以下である。
【０２１８】
積層シート１０における圧延シート７の厚みは、第１隙間５０を通過したときの圧延化前シート７ａの厚みに対して、例えば、６０％以上、また、例えば、９５％以下である。具体的には、例えば、３０μｍ以上、好ましくは、６０μｍ以上であり、また、例えば、１９００μｍ以下、好ましくは、９５０μｍ以下である。
【０２１９】
圧延シート７の軟化開始温度ＳＰは、例えば、２５℃以上、好ましくは、３０℃以上であり、また、例えば、４０℃以下、好ましくは、３５℃以下である。圧延シート７の軟化開始温度ＳＰは、周波数１Ｈｚ、昇温速度１０℃／分、温度範囲−１０〜６５℃の圧延シート７の動的粘弾性測定（ＤＭＡ）で得られる引張貯蔵弾性率Ｅ’から得られる。具体的には、圧延シート７のＤＭＡにおいて、ガラス領域から転移領域へ移行し始める温度であって、引張貯蔵弾性率Ｅ’の温度に対する変化率が−１．５×１０７Ｐａ／℃以下となる温度である（図２０参照）。
【０２２０】
圧延シート７のガラス転移温度Ｔｇは、例えば、４０℃以上、好ましくは、４５℃以上であり、また、例えば、５０℃以下、好ましくは、４６℃以下である。圧延シート７のガラス転移温度Ｔｇは、上記した条件の圧延シート７の動的粘弾性測定（ＴＭＡ）で得られるｔａｎδのピーク値として得られる。
【０２２１】
また、圧延シート７の上記した所定温度Ｔ（すなわち、切断刃８５の設定温度）における引張貯蔵弾性率Ｅ’は、例えば、圧延シート７における樹脂成分の種類および／または配合割合などに応じて適宜調整され、とりわけ、樹脂成分の配合割合に応じて適宜調整される。圧延シート７の所定温度Ｔにおける引張貯蔵弾性率Ｅ’は、例えば、１．０×１０８Ｐａ以上、１．５×１０９Ｐａ以下である。具体的には、圧延シート７における粒子の配合割合が７０体積％未満であれば、圧延シート７の引張貯蔵弾性率Ｅ’は、例えば、１．０×１０８Ｐａ以上であり、また、例えば、１．２×１０９Ｐａ以下、好ましくは、８．０×１０８Ｐａ以下である。また、圧延シート７における粒子の配合割合が７０体積％以上であれば、圧延シート７の引張貯蔵弾性率Ｅ’は、例えば、１．０×１０８Ｐａ以上であり、また、例えば、１．５×１０９Ｐａ以下、好ましくは、１．３×１０９Ｐａ以下である。
【０２２２】
圧延シート７の引張貯蔵弾性率Ｅ’が、上記下限以上であれば、圧延シート７の切断端部１９がタレることを防止することができる。一方、圧延シート７の引張貯蔵弾性率Ｅ’が、上記上限以下であれば、圧延シート７の切断端部１９が割れおよび／または欠けなどの損傷を生じることを防止することができる。
【０２２３】
その後、積層シート１０における圧延シート７は、第１テンションロール８１の上端から前端を通過し下方に向かって搬送され、ダンサーロール８０の後端から周縁に沿って下端に搬送され、さらに、ダンサーロール８０の下端から周縁に沿って前端に搬送され、その後、上方に向かって、第２テンションロール８２まで搬送される。
【０２２４】
このとき、ダンサーロール８０が積層シート１０を下側に押圧することにより、積層シート１０に一定の張力が加わるように設定されている。積層シート１０に加わる張力は、シートの幅、シートの材質（抗張力）により適宜選定されるが、例えば、１０Ｎ以上２００Ｎ以下である。
【０２２５】
第２テンションロール８２の後端から上端を通過した積層シート１０は、前方に水平に搬送され、第１搬送ロール８３ａおよび第２搬送ロール８３ｂの間を通過する。
【０２２６】
積層シート１０は、１対の搬送ロール８３の間において、上下方向から押圧される。その圧力は、例えば、０．１ＭＰａ以上、好ましくは、０．３ＭＰａ以上であり、また、例えば、２．０ＭＰａ以下、好ましくは、１．０ＭＰａ以下である。
【０２２７】
＜切断工程＞
次いで、積層シート１０は、第１押え部材８４ａおよび第２押え部材８４ｂの間を通過し、切断刃８５の下側を通過し、載置部材８６の上面に到達する。
【０２２８】
このとき、図７Ａに示すように、１対のチャッキングアーム８８は、把持位置に位置しており、積層シート１０の前端部の左右方向（幅方向）両端部は、１対のチャッキングアーム８８によって把持される。
【０２２９】
より具体的には、１対のチャッキングアーム８８は、積層シート１０の左右方向両端縁から左右方向内側に５〜１０ｍｍまでの部分を把持する。
【０２３０】
その後、図７Ｂに示すように、１対のキャタピラ８９が、１対の搬送ロール８３と連動するように正回転して、１対のチャッキングアーム８８が積層シート１０の前端部の左右方向両端部を把持したまま、解放位置まで移動される。これによって、積層シート１０の前端部は、切断刃８５から所定長さ（枚葉シート１８の長さ）離間する。
【０２３１】
そして、図２の点線矢印で示すように、第２押え部材８４ｂおよび切断刃８５が下方に移動し、まず、第２押え部材８４ｂが積層シート１０の表面を押圧して、積層シート１０が第１押え部材８４ａと第２押え部材８４ｂとによって挟まれた後、切断刃８５により、積層シート１０が左右方向に沿って一度に切断される。また、この切断工程では、積層シート１０が、ヒータ７８によって加熱されながら、切断される。
【０２３２】
切断工程において、切断刃８５の切断速度Ｖは、例えば、１ｍｍ／秒以上、好ましくは、５ｍｍ／秒以上、より好ましくは、１０ｍｍ／秒以上であり、また、１００ｍｍ／秒以下、好ましくは、８０ｍｍ／秒以下、より好ましくは、５０ｍｍ／秒以下である。切断刃８５の切断速度Ｖは、切断刃８５が積層シート１０の厚み方向を通過して切断する速度である。具体的には、切断刃８５の切断速度Ｖは、圧延シート７の厚みを、刃先２３が圧延シート７の厚み方向を通過するのに要する時間で除した値（単位は、例えば、ｍｍ／秒）として求められる。
【０２３３】
切断刃８５の切断速度Ｖが上記した上限を上回ると、図１５に示すように、積層シート１０における圧延シート７の切断端部１９に割れ１０２（図１５Ａ参照）および／または欠け１０３（図１５Ｂ参照）などの損傷を生じる不具合がある。切断刃８５の切断速度Ｖが上記上限以下であれば、図１２または図１３に示すように、積層シート１０における圧延シート７の切断端部１９に損傷を生じることを防止することができる。
【０２３４】
また、切断刃８５の切断速度Ｖが上記下限を下回れば、切断工程の時間が過度にかかり、その分、積層シート１０の製造時間がかかり、そのため、製造効率が低下する場合がある。
【０２３５】
ヒータ７８の加熱温度は、上記したように、圧延シート７の軟化開始温度ＳＰ以上、かつ、圧延シート７のガラス転移温度Ｔｇ以下に設定される。
【０２３６】
その後、１対のチャッキングアーム８８は、積層シート１０の把持を解放し、所定長さに切断された積層シート１０（以下、枚葉シート１８とする。）が、搬送コンベア９０上に載置され、搬送コンベア９０によって前方へ搬送される。
【０２３７】
切断後、第２押え部材８４ｂおよび切断刃８５は、直ちに上方に移動し、枚葉シート１８の解放後、１対のチャッキングアーム８８は、１対のキャタピラ８９の逆回転により、直ちに把持位置まで移動される。
【０２３８】
そして、１対の搬送ロール８３によって、切断前の積層シート１０が、再び載置部材８６の上面まで搬送される。その後、上記した切断工程が繰り返される。
【０２３９】
このような切断工程において、積層シート１０が第１押え部材８４ａと第２押え部材８４ｂとによって挟まれて、切断刃８５によって切断されるため、積層シート１０の連続搬送は断続的となる（一時的に停止される）。
【０２４０】
一方、張力調整部２０よりも後方（搬送方向上流側）での、混練押出工程、変形搬送工程、隙間通過工程は、連続的に実施されており、張力調整部２０には、積層シート１０が連続的に搬送されてくる。
【０２４１】
そして、張力調整部２０では、それよりも前方（搬送方向下流側）での断続的な搬送に対応して、ダンサーロール８０が上下方向に移動することにより、張力調整部２０よりも前方（搬送方向下流側）において断続的に搬送される一方、張力調整部２０よりも後方（搬送方向上流側）において連続的に搬送されることにより、張力調整部２０において余剰となる積層シート１０の張力を一定に維持している。これにより、積層シート１０にしわが発生することを抑制することができる。
【０２４２】
ダンサーロール８０における積層シート１０の張力は、例えば、１０〜５０Ｎである。
【０２４３】
＜収容工程＞
次いで、１対のチャッキングアーム８８から解放された枚葉シート１８は、搬送コンベア９０によって、前方（搬送方向下流側）に搬送される。その後、枚葉シート１８は、搬送コンベア９０から可動板９２の上に移動し、その可動板９２の上から収容ケース９３の内部に収容される。
【０２４４】
詳しくは、図８Ａに示すように、搬送コンベア９０に搬送される枚葉シート１８の前端部が、検知センサー９１の下方にくると、検知センサー９１が枚葉シート１８を検知する。すると、その検知に基づいて、可動板９２は、退避位置から前方に向かって移動する。
【０２４５】
次いで、図８Ｂに示すように、枚葉シート１８の後端部が、搬送コンベア９０の前端部までくると、枚葉シート１８の前端部は、搬送コンベア９０の前端から搬送方向下流側かつ下側に向かって落下し、進出途中の可動板９２の上面に当接される。
【０２４６】
次いで、図８Ｃに示すように、搬送コンベア９０が進出位置に至ると同時に、枚葉シート１８は、搬送コンベア９０から完全に離れ、可動板９２上に載置される。その後、枚葉シート１８が載置された可動板９２は、退避位置に向かって後方（図８Ｃ）の矢印方向）に移動する。
【０２４７】
すると、可動板９２上の枚葉シート１８の後端部は、搬送コンベア９０の前端部（下前端部９４）に当接し、枚葉シート１８の後方への移動が規制される。その一方、可動板９２は、枚葉シート１８と摺動しながら後方に向かって移動し続ける。そして、可動板９２が、退避位置に至ると、枚葉シート１８は、可動板９２から落下し、収容ケース９３の内部に収容される（図８Ｄ）。
【０２４８】
このように、枚葉シート１８を、搬送コンベア９０から、可動板９２に一旦受けた後に、収容ケース９３に収容するため、枚葉シート１８は、搬送コンベア９０からの落下速度や搬送速度を低減することができ、緩やかに収容ケース９３に収容することができる。そのため、枚葉シート１８のしわの発生を抑制することができる。
【０２４９】
なお、このシート製造装置１において、樹脂成分が熱硬化性樹脂成分を含有する場合には、混練押出機２で加熱された後、収容ケース９３に収容されるまで、組成物における熱硬化性樹脂成分は、Ｂステージ状態であり、枚葉シート１８における熱硬化性樹脂成分も、Ｂステージ状態とされる。
【０２５０】
そして、この枚葉シート１８の製造方法によれば、切断工程では、枚葉シート１８を所定温度Ｔに加熱しながら、特定の切断速度Ｖで、積層シート１０を切断し、所定温度Ｔは、引張貯蔵弾性率Ｅ’から得られる軟化開始温度ＳＰ以上、ｔａｎδのピーク値として得られるガラス転移温度Ｔｇ以下である。そのため、枚葉シート１８の切断端部の損傷を防止しながら、枚葉シート１８の切断端部１９のタレを防止することができる。
【０２５１】
具体的には、切断工程の所定温度Ｔにおける引張貯蔵弾性率Ｅ’は、１．０×１０８Ｐａ以上、１．５×１０９Ｐａ以下であれば、上記した枚葉シート１８の切断端部の損傷を防止しながら、枚葉シート１８の切断端部１９のタレを防止することができる。
【０２５２】
また、切断速度Ｖが、１ｍｍ／秒以上であれば、切断工程を短縮することができ、そのため、枚葉シート１８を効率よく製造することができる。
【０２５３】
また、この枚葉シート１８の製造方法によれば、粒子の配合割合が３０体積％を超過する組成物であっても、１対のギヤ３２の噛み合いに基づく高いせん断力によって、粒子が分散された組成物からなる圧延シート７を搬送することができる。
【０２５４】
（変形例）
図１０以降の各図において、図１〜図９の実施形態と同様の部材については、同一の参照符号を付し、その詳細を省略する。
【０２５５】
図９の実施形態では、切断刃８５を、両刃のトムソン刃２２から構成しているが、例えば、図１０に示すように、片刃のトムソン刃２２から構成することもできる。
【０２５６】
片刃のトムソン刃２２は、上下方向（切断方向）に平行する基準面２９と、基準面２９の前側に形成される傾斜面２４とを有する。片刃のトムソン刃２２では、傾斜面２４および基準面２９が交わる部分が刃先２３を構成する。
【０２５７】
片刃のトムソン刃２２の刃先角αは、鋭角であって、例えば、５度以上、好ましくは、１０度以上、より好ましくは、１５度以上であり、また、例えば、６０度以下、好ましくは、５０度以下、より好ましくは、４２度未満、さらに好ましくは、４０度以下である。なお、片刃のトムソン刃２２の刃先角αは、基準面２９と傾斜面２４とが互いに交差する交点より上側（切断方向上流側）に形成される角度である。片刃のトムソン刃２２の刃先角αが上記上限以下であれば、積層シート１０における圧延シート７の切断端部１９に割れおよび／または欠けなどの損傷を防止することができる。一方、トムソン刃２２の刃先角αが上記下限以上であれば、トムソン刃２２を長寿命化して、シート製造装置１のランニングコストの増大を防止すること、ひいては、枚葉シート１８の製造コストの増大を防止することができる。つまり、枚葉シート１８を効率よく製造することができる。
【０２５８】
また、図１０では、傾斜面２４を、基準面２９の前側に形成しているが、例えば、図示しないが、基準面２９の後側に形成することもできる。
【０２５９】
図９の実施形態では、両刃のトムソン刃２２において、２つの傾斜面２４のそれぞれは１段（単数段）傾斜状に形成されているが、２つの傾斜面２４のそれぞれを複数段（例えば、２段、３段など）形状、具体的には、図１１に示すように、２段傾斜状に形成することもできる。
【０２６０】
詳しくは、２つの傾斜面２４は、前傾斜面５７と、前傾斜面５７の後側に設けられる後傾斜面５８とを備える。
【０２６１】
前傾斜面５７は、第１前傾斜面６６と、第１前傾斜面６６の下端部から下方斜め後方に延びる第２前傾斜面６７とを一体的に備えている。第２前傾斜面６７は、第１前傾斜面６６に比べてより傾斜する。第２前傾斜面６７の下端は、刃先２３を構成する。具体的には、第２前傾斜面６７とセンター面５５との成す角度γ１は、第１前傾斜面６６とセンター面５５に平行な面との成す角度β１に比べて大きく形成されている。
【０２６２】
後傾斜面５８は、第１後傾斜面６８と、第１後傾斜面６８の下端部から下方斜め前方に延びる第２後傾斜面６９とを一体的に備えている。第２後傾斜面６９の下端部は、第２前傾斜面６７の下端部とともに、刃先２３を構成する。また、後傾斜面５８における第１後傾斜面６８および第２後傾斜面６９のそれぞれは、前傾斜面５７における第１前傾斜面６６および第２前傾斜面６７に対して、センター面５５を基準にして、面対称に形成されている。つまり、第２後傾斜面６９は、第１後傾斜面６８に比べてより傾斜する。具体的には、第２後傾斜面６９とセンター面５５との成す角度γ２は、第１後傾斜面６８とセンター面５５に平行な面との成す角度β２に比べて大きく形成されている。
【０２６３】
刃先角γは、上記したγ１およびγ２の合計角度であり、上記した刃先角αと同一角度である。
【０２６４】
また、図１１の実施形態では、両刃のトムソン刃２２の２つの傾斜面２４のそれぞれを複数段に傾斜させているが、一方の傾斜面２４のみを複数段に傾斜させることもできる。つまり、互いの傾斜面２４の段数を異ならせることもできる。さらに、図示しないが、片刃のトムソン刃２２の傾斜面２４（図１０参照）を複数段に傾斜させることもできる。
【０２６５】
また、図１〜図９の実施形態では、帯刃、具体的には、トムソン刃２２を、左右方向に延びるように配置しているが、その配置は特に限定されず、左右方向および前後方向（切断方向をＺ方向としたときの、Ｘ−Ｙ方向）に沿うパターンに形成して、かかるトムソン刃２２によって積層シート１０を打ち抜いて、枚葉シート１８を形成することができ、具体的には、平面視略矩形枠形状などの、適宜のパターンに形成することもできる。
【０２６６】
また、図１〜図９の実施形態では、切断刃８５を下方に向かって移動させているが、例えば、図示しないが、切断刃８５を、積層シート１０の下方（切断方向上流側）に配置し、切断刃８５を上方（切断方向下流側）に向かって移動させることもできる。
【０２６７】
さらに、図１〜図９の実施形態では、切断刃８５を移動させているが、切断刃８５を枚葉シート１８に対して、相対的に移動させればよく、例えば、図示しないが、枚葉シート１８を切断刃８５に対して相対的に移動、具体的には、積層シート１０の上方に固定される切断刃８５に対して、積層シート１０を近接させるように移動、すなわち、切断方向下流側に上昇させることもできる。
【０２６８】
また、図１〜図９の実施形態では、本発明のシート作製工程を、図１に示すシート製造装置１の作製部２１において実施しているが、これに限定されず、図示しないが、公知のシート作製装置の作製部によって、シート作製工程を実施することができる。具体的には、図示しないが、圧延ロール５４や張力調整部２０を備えないシート製造装置１などによって、上面および下面にそれぞれ第１セパレータ８および第２セパレータ９が設けられた圧延化前シート７ａを得、これを、切断工程に供することもできる。
【０２６９】
また、図示しないが、支持台７７を、第１押え部材８４ａおよび／または載置部材８６と一体で形成し、それらに共通する上面を前後方向に連続して設けることもできる。
【０２７０】
また、図１〜図９の実施形態では、シート作製工程において、積層シート１０を作製し、切断工程において、積層シート１０を切断して、枚葉シート１８を製造しているが、例えば、図示しないが、シート作製工程において、積層シート１０を作製し、続いて、これを切断して、枚葉シート１８を作製、その後、切断工程において、枚葉シート１８を切断して、外形加工することもできる。
【０２７１】
なお、本発明において、シートは、テープまたはフィルムの概念を含む。
【実施例】
【０２７２】
以下に示す実施例の数値は、上記の実施形態において記載される数値（すなわち、上限値または下限値）に代替することができる。
【０２７３】
実施例１〜４２および比較例１〜３４
下記の配合処方に準拠して、各成分（粒子および樹脂成分）を配合して攪拌して、半固形状の混合物（組成物）を調製した。
【０２７４】
（配合処方）
・球状溶融シリカ粉末（商品名「ＦＢ−９４５４」、電気化学工業社製、球形状、平均粒子径１７μｍ、比重２．２ｇ／ｃｍ３）：８３．８５質量％
・ビスフェノールＦ型エポキシ樹脂（熱硬化性樹脂、商品名「ＹＳＬＶ−８０ＸＹ
」、新日鐵化学社製、エポキシ当量２００ｇ／ｅｑ．、軟化点８０℃）：６質量％
・フェノール・アラルキル樹脂（硬化剤、商品名「ＭＥＨ７８５１ＳＳ」、明和化成社製、水酸基当量２０３ｇ／ｅｑ．、軟化点６７℃）：６質量％
・２−フェニル−４−メチル−５−ヒドロキシメチルイミダゾール（硬化促進剤、商品名「２ＰＨＺ」、四国化成工業社製）：０．１５質量％
・アクリル酸ブチル−アクリロニトリル−メタクリル酸グリシジル共重合体（熱可塑性樹脂、シアノ・エポキシ変性アクリル樹脂）：４質量％
別途、表１〜表５の処方および条件で、図１〜図９に記載の装置構成を有するシート製造装置１を用意した。
【０２７５】
なお、このシート製造装置１について、切断部３において、トムソン刃２２を用意した。トムソン刃２２は両刃であり、刃長は２３．６ｍｍ、刃厚は７００μｍであった。また、１対のチャッキングアーム８８および１対のキャタピラ８９を、搬送方向に３００ｍｍ長さで、切断できるように設定した。
【０２７６】
このシート製造装置１によって、搬送方向３００ｍｍ×幅方向５００ｍｍである枚葉シート１８（熱硬化性絶縁樹脂シート）を製造し、収容ケース９３内に５０枚積層させた。
【０２７７】
実施例１の枚葉シート１８において、シート中の粒子の体積基準の比率は、７９体積％であった。
【０２７８】
（評価）
１．  外観
枚葉シート１８における切断端部をＳＥＭ観察した。その結果を表２および表３に示す。評価は下記の基準に基づいた。
【０２７９】
○：切断端部における割れや欠けが観察されず、切断端部における外観が良好であった。
【０２８０】
△：外観にわずかな割れや欠けが散見された。
【０２８１】
×：外観に多数の割れおよび欠けが確認された。
【０２８２】
なお、△および×評価における詳細については、表２および表３に記載する。
【０２８３】
また、実施例１、３、２２、２４および比較例１、６、２２および２８の枚葉シートの切断端部のＳＥＭ写真の画像処理図を、図１２〜図１９に示す。
２．  製造効率
組成物をシート製造装置１に仕込んでから枚葉シート１８を得るまでの時間を測定し、以下の基準に基づいて評価した。
【０２８４】
○：枚葉シート１８を迅速に製造することができた。
【０２８５】
△：枚葉シート１８を迅速に製造することができなかった。
３．  動的粘弾性測定（ＤＭＡ）
圧延シート７を直径１０ｍｍの円状に外形加工して、これの動的粘弾性測定（ＤＭＡ）を実施した。動的粘弾性測定の条件を以下に記載する。
【０２８６】
ＤＭＡ装置：ＲＳＡ３（ＴＡ  Ｉｎｓｔｒｕｍｅｎｔｓ社製）
周波数：１Ｈｚ
振幅：０．５ｍｍ
昇温速度：１０℃／分
温度範囲：−１０〜６５℃
得られた測定結果を、表３〜表５に記載する。
【０２８７】
なお、表３〜５中、「Ｅ＋０９」との表記は、「×１０９」であることを意味し、「Ｅ＋０８」との表記は、「×１０８」であることを意味し、「Ｅ＋０７」との表記は、「×１０７」であることを意味する。
【０２８８】
また、実施例１〜３９および比較例１〜２７の処方（粒子の含有割合：７９体積％）の圧延シートの動的粘弾性測定のスペクトルを図２０に示す。
【０２８９】
【表１】
2015062966.tif 000003
【０２９０】
【表２】
2015062966.tif 000004
【０２９１】
【表３】
2015062966.tif 000005
【０２９２】
【表４】
2015062966.tif 000006
【０２９３】
【表５】
2015062966.tif 000007
【符号の説明】
【０２９４】
７     圧延シート
１０   積層シート
１８   枚葉シート
Ｖ     切断速度
Ｔ     所定温度
Ｔｇ   ガラス転移温度
Ｅ’   引張貯蔵弾性率
【図１】
2015062966.tif 000008
【図２】
2015062966.tif 000009
【図３】
2015062966.tif 000010
【図４】
2015062966.tif 000011
【図５】
2015062966.tif 000012
【図６】
2015062966.tif 000013
【図７】
2015062966.tif 000014
【図８】
2015062966.tif 000015
【図９】
2015062966.tif 000016
【図１０】
2015062966.tif 000017
【図１１】
2015062966.tif 000018
【図２０】
2015062966.tif 000019
【図１２】
2015062966.tif 000020
【図１３】
2015062966.tif 000021
【図１４】
2015062966.tif 000022
【図１５】
2015062966.tif 000023
【図１６】
2015062966.tif 000024
【図１７】
2015062966.tif 000025
【図１８】
2015062966.tif 000026
【図１９】
2015062966.tif 000027